СПОСОБ ПОЛУЧЕНИЯ ВОДОРОДА ПРЯМЫМ РАЗЛОЖЕНИЕМ ПРИРОДНОГО ГАЗА И СНГ
METHOD OF PRODUCING HYDROGEN VIA DIRECT DECOMPOSITION OF NATURAL GAS AND LPG

Область изобретения
1
4
2
3
Настоящее изобретение относится к получению водорода в области нефтехимии, в частности из природного газа или СНГ (сжиженного нефтяного газа), либо из других газовых смесей, содержащих С-С-углеводороды. Получение водорода согласно настоящему изобретению осуществляется путем применения катализатора типа Ni-Fe/γ-AlO, обладающего повышенной активностью и приготавливаемого особым способом.
Технические задачи, решение которых является целью настоящего изобретения
2
3
В настоящее время известны многие способы получения водорода из природного газа. Один из подобных способов, о котором сообщается в Journal of Power Sources (Alessandra Fonseka, Elisabete M. Assaf, Production of the hydrogen by methane steam reforming over nickel catalysts prepared from hydrotalcite precursors, 142 (2005), 154-159), основан на риформинге природного газа, СНГ или других углеводородсодержащих газов водяным потоком, или, как сообщается в Fuel Processing Technology (Shan Xu, Rui Zhao, Xiaolai Wang, Highly coking resistant and stable Ni/AlO catalysts prepared by W/O microemulsion for partial oxidation of methane, 86 (2004), 123-133), на их частичном окислении. Оба указанных способа осуществляются при температурах, находящихся в интервале от 750°С до 800°С, и при низких значениях давления. Оба указанных способа обладают следующими существенными недостатками:
- способы осуществляются при высоких температурах;
2
- помимо Н, способы приводят к образованию СО;
2
- для полного превращения СО в СО необходимо использование особых систем каталитической конверсии.
В дополнение к вышеупомянутым способам существует другой способ, о котором сообщается в Applied Catalysis A: General (Jiuling Chen, Yongdan Li, Zongquan Li, Xixiang Zhang, Production of COx-free hydrogen and nanocarbon by direct decomposition of undiluted methane on Ni-Cu-alumina catalysts, 269 (2004), 179-186) и который основан на прямом разложении метана до водорода и углерода на поверхности катализатора:
4
2
СН→2Н+С.
2
2
3
По сравнению со способами, указанными выше, данный способ обладает весьма существенными преимуществами. В ходе его осуществления СО не образуется. Способ прямого разложения метана проводится на многих типах твердых катализаторов. В состав подобных катализаторов входят различные носители, в том числе цеолиты, SiO, AlO и т.д., и активные металлы (в том числе Ni, Zn, Cu и т.д.). Для приготовления подобных катализаторов применяются различные способы, в том числе адсорбция, катионный обмен, напыление и т.д.
4
Наиболее близким к настоящему изобретению способом, известным в уровне техники, является способ, согласно которому метан подвергается прямому каталитическому разложению до водорода и углерода (Jiuling Chen, Yongdan Li, Zongquan Li, Xixiang Zhang, Production of COx-free hydrogen and nanocarbon by direct decomposition of undiluted methane on Ni-Cu-alumina catalysts, Applied Catalysis A: General, 269 (2004), 179-186). Основным недостатком данного способа является необходимость применения высоких температур (700-750°С) для получения высоких значений выхода превращения СН; среди других недостатков можно перечислить следующие:
- высокие затраты энергии;
- трудность выбора материала для реактора;
- повышение количества образующегося кокса и снижение заданного времени эксплуатации без потребности в окислительной регенерации катализатора;
- сокращение общего срока службы катализатора.
1
4
2
3
В целях устранения указанных недостатков вышеупомянутых способов в настоящем изобретении предложен способ получения водорода с высоким выходом при относительно низких температурах прямым разложением природного газа, СНГ или других газовых смесей, содержащих С-С-углеводороды. Данный способ осуществляется путем применения катализатора типа Ni-Fe/γ-AlO, обладающего повышенной активностью и приготавливаемого особым способом.
Описание изобретения
Описываемый способ состоит в следующем:
2
3
Вначале в соответствии с описываемым способом получают катализатор для прямого разложения метана. Для этого в качестве носителя катализатора применяют промышленный γ-AlO; в качестве активных металлов используют Ni и Fe. Концентрации Ni и Fe на поверхности катализатора меняются в интервале от 5% до 20%. Катализаторы получают путем адсорбции на поверхности носителя водных растворов солей металлов (обычно азотнокислых солей) многостадийным способом. Стадия адсорбции проводится при комнатной температуре. После проведения адсорбции на носителе раствор упаривают; катализатор сушат в воздушной атмосфере. Кальцинацию катализатора осуществляют в печи в воздушной атмосфере.
2
3
Катализатор на основе Ni-Fe/γ-AlO, использованный в настоящем изобретении, по сравнению с известными катализаторами, применяемыми для прямого разложения природного газа (или метана), обладает следующими преимуществами:
- водные растворы солей Ni и Fe адсорбируются на поверхности носителя многостадийным способом, что приводит к большей равномерности распределения указанных активных металлов на поверхности носителя;
- соли Ni и Fe являются совместно адсорбированными на поверхности носителя;
- после проведения каждой промежуточной стадии адсорбции на поверхности носителя катализатор подвергается кальцинации.
-1
-1
Любые катализаторы, приготовленные подобным путем, применяются в способе прямого разложения природного газа или СНГ согласно настоящему изобретению. Способ осуществляется при атмосферном давлении и температуре 550-650°С. Объемная скорость потока природного газа или СНГ, используемых в подобном способе в качестве сырья, изменяется от 720 ч до 4320 ч. Степень конверсии метана или природного газа в водород изменяется от 66 до 91% в зависимости от условий осуществления способа.
Подобный способ обладает следующими значительными преимуществами по сравнению с известными способами прямого разложения метана (Jiuling Chen, Yongdan Li, Zongquan Li, Xixiang Zhang, Production of COx-free hydrogen and nanocarbon by direct decomposition of undiluted methane on Ni-Cu-alumina catalysts, Applied Catalysis A: General, 269 (2004), 179-186):
Преимущества катализатора:
- простота технологии приготовления;
2
3
- применение в качестве носителя катализатора коммерчески доступного γ-AlO;
- применение в качестве активных компонентов недорогих металлов, в том числе Ni и особенно Fe;
- дешевизна катализатора.
Преимущества способа:
- более низкие рабочие температуры;
4
2
4
- высокая степень конверсии СН или С-С-газов;
2
- меньшая стоимость получения Н.
4
Состав природного газа и СНГ, используемых в способе в качестве сырья, и газообразных продуктов, получаемых на выходе при осуществлении способа, анализировали путем газовой хроматографии. Количество и тип кокса, образующегося на поверхности катализатора в результате прямого разложения СН в соответствии с подобным способом, изучали способом дифференциального термогравиметрического анализа.
Далее настоящее изобретение иллюстрируется следующими примерами:
Пример 1
2
3
3
2
2
3
3
2
2
3
Описываемым способом приготовили катализатор, содержащий 5% Ni+5% Fe/γ-AlO. Для этого 3,12 г Ni(NO)·6HO и 4,56 г Fe(NO)·9HO солей растворяли в 10 мл дистиллированной воды и полученный раствор адсорбировали на поверхности γ-AlO (10 г), предварительно высушенного при 150°С в течение 4 ч, в две стадии в течение 12 ч при перемешивании. На первой промежуточной стадии, следующей за адсорбцией, раствор упаривали и катализатор сушили в атмосфере воздуха при 150°С в течение 6 ч и подвергали кальцинации при 500°С в течение 4 ч; затем на второй промежуточной стадии, следующей за адсорбцией, раствор вновь упаривали и сушили катализатор при 150°С в атмосфере воздуха. Затем катализатор подвергали окончательной кальцинации в атмосфере воздуха при 750°С в течение 4 ч. На стадиях кальцинации температуру повышали начиная от 150°С со скоростью 150°С/ч.
2
4
2
6
3
4
5
2
2
2
Отбирали аликвоту 2,5 г приготовленного катализатора и применяли ее для прямого разложения природного газа. Природный газ, использованный в способе в качестве сырья, имел следующий состав (в % об.): Н- 0,14, СН - 87,84, СН - 4,16, С - 1,19, С-С - 0,03, N - 5,6, О - 0,51, СО - 0,43.
-1
Способ осуществляли в непрерывном режиме в экспериментальной системе, содержащей кварцевый реактор с неподвижным слоем, при атмосферном давлении, температуре 650°С и скорости потока газа 30 мл/мин (720 ч).
Внутренний диаметр реактора и его длина составляли 2,2 см и 20 см соответственно. Затем газообразные продукты отводили из реактора, охлаждали в водяном охладителе и анализировали способом ГХ. Получили следующий результат:
4
Степень конверсии СН (%)=80,6
Пример 2
2
3
3
2
2
3
3
2
Для применения в описываемом способе приготовили катализатор, содержащий 10% Ni+10% Fe/γ-AlO. Соответственно при синтезе катализатора использовали 6,24 г Ni(NO)·6HO и 9,12 г Fe(NO)·9HO солей. Адсорбцию водных растворов солей металлов на поверхности катализатора проводили в три стадии.
Условия стадий сушки и кальцинации катализатора после первой и второй промежуточных стадий адсорбции, условия приготовления катализатора и другие условия осуществления способа были идентичны условиям примера 1. Получили следующий результат:
4
Степень конверсии СН (%)=84,8
Пример 3
2
3
3
2
2
3
3
2
Для применения в описываемом способе приготовили катализатор, содержащий 20% Ni+20% Fe/γ-AlO. Соответственно при синтезе катализатора использовали 12,48 г Ni(NO)·6HO и 18,24 г Fe(NO)·9HO солей. Адсорбцию водных растворов солей металлов на поверхности катализатора при его приготовлении проводили в четыре стадии.
Условия стадий сушки и кальцинации катализатора после первой, второй и третьей промежуточных стадий адсорбции, условия приготовления катализатора и другие условия осуществления способа были идентичны условиям примеров 1 и 2. Получили следующий результат:
4
Степень конверсии СН (%)=91,5
Пример 4
2
3
Для применения в описываемом способе приготовили катализатор, содержащий 20% Ni+20% Fe/γ-AlO. Приготовление катализатора проводили способом четырехстадийной адсорбции. Способ прямого разложения осуществляли при температуре 550°С.
Другие условия приготовления катализатора и осуществления способа были идентичны условиям примеров 1-3. Получили следующий результат:
4
Степень конверсии СН (%)=66,7
Пример 5
2
3
-1
Для применения в описываемом способе приготовили катализатор, содержащий 20% Ni+20% Fe/γ-AlO. Приготовление катализатора проводили способом четырехстадийной адсорбции солей металлов на носителе. Температура осуществления способа прямого разложения составляла 650°С; скорость потока природного газа составляла 180 мл/мин (4320 ч).
Другие условия приготовления катализатора и осуществления способа были идентичны условиям примеров 1-4. Получили следующий результат:
4
Степень конверсии СН (%)=87,0
Пример 6
2
3
2
4
2
6
3
4
5
2
2
-1
Для применения в описываемом способе приготовили катализатор, содержащий 20% Ni+20% Fe/γ-AlO. При осуществлении способа в качестве сырья применяли СНГ следующего состава (% об.): Н - 0,2, СН - 0,6, СН - 15,99, С - 50,98, С - 29,15, С - 0,19, N - 1,78, О - 1,11. Температура осуществления способа прямого разложения составляла 650°С и скорость потока природного газа составляла 30 мл/мин (720 ч).
Другие условия приготовления катализатора и осуществления способа были идентичны условиям примеров 1-5. Получили следующий результат:
4
Степень конверсии СН (%)=94,8.